(57)【要約】  本発明は、下記構造Ｉ−１、Ｉ−２、Ｉ−３またはＩ−４により表わされるキラル化合物及びそれを使用した物品に関する。前記キラル化合物はサーモクロミック温度不感受性を示す。
2009518402.tif 000002
【特許請求の範囲】
【請求項１】
下記構造Ｉ−１：
【化１】
2009518402.tif 000008
により表わされ、サーモクロミック温度不感受性を示すキラル化合物。
【請求項２】
前記キラル化合物は、ホストメソフェーズと組み合わされた場合に、絶対値が０．３ｎｍ／℃以下のサーモクロミック勾配（｜Ｓ｜）を有する、請求項１に記載のキラル化合物。
【請求項３】
下記構造Ｉ−２：
【化２】
2009518402.tif 000009
により表わされ、サーモクロミック温度不感受性を示すキラル化合物。
【請求項４】
前記キラル化合物は、ホストメソフェーズと組み合わされた場合に、絶対値が０．３ｎｍ／℃以下のサーモクロミック勾配（｜Ｓ｜）を有する、請求項３に記載のキラル化合物。
【請求項５】
下記構造Ｉ−３：
【化３】
2009518402.tif 000010
により表わされ、サーモクロミック温度不感受性を示すキラル化合物。
【請求項６】
前記キラル化合物は、ホストメソフェーズと組み合わされた場合に、絶対値が０．３ｎｍ／℃以下のサーモクロミック勾配（｜Ｓ｜）を有する、請求項５に記載のキラル化合物。
【請求項７】
下記構造Ｉ−４：
【化４】
2009518402.tif 000011
により表わされ、サーモクロミック温度不感受性を示すキラル化合物。
【請求項８】
前記キラル化合物は、ホストメソフェーズと組み合わされた場合に、絶対値が０．３ｎｍ／℃以下のサーモクロミック勾配（｜Ｓ｜）を有する、請求項７に記載のキラル化合物。
【請求項９】
基材と、その上にコートされた液晶層とを含んでなり、前記液晶層が、ネマチックホストと下記構造Ｉ−１：
【化５】
2009518402.tif 000012
により表わされるサーモクロミック温度不感受性キラルドーパントとを含む物品。
【請求項１０】
前記液晶層がポリマーバインダーをさらに含み、当該ポリマーバインダー中に液晶のドメインが分散された、請求項９に記載の物品。
【請求項１１】
前記ネマチックホストがキラルネマチックまたは強誘電性である請求項９に記載の物品。
【請求項１２】
前記ネマチックホストがキラルネマチックである請求項９に記載の物品。
【請求項１３】
さらなるタイプのドーパントをさらに含む請求項９に記載の物品。
【請求項１４】
前記基材が透明である請求項９に記載の物品。
【請求項１５】
前記基材と前記液晶層の間に透明な第１の導電性層をさらに含む請求項９に記載の物品。
【請求項１６】
少なくとも１つの第２の導電性層をさらに含み、前記液晶層が前記第１の透明な導電性層と前記第２の導電性層の間に存在する、請求項１５に記載の物品。
【請求項１７】
基材と、その上にコートされた液晶層とを含んでなり、前記液晶層が、ネマチックホストと下記構造Ｉ−２：
【化６】
2009518402.tif 000013
により表わされるサーモクロミック温度不感受性キラルドーパントとを含む物品。
【請求項１８】
前記液晶層がポリマーバインダーをさらに含み、当該ポリマーバインダー中に液晶のドメインが分散された、請求項１７に記載の物品。
【請求項１９】
前記ネマチックホストがキラルネマチックまたは強誘電性である請求項１７に記載の物品。
【請求項２０】
前記ネマチックホストがキラルネマチックである請求項１７に記載の物品。
【請求項２１】
さらなるタイプのドーパントをさらに含む請求項１７に記載の物品。
【請求項２２】
前記基材が透明である請求項１７に記載の物品。
【請求項２３】
前記基材と前記液晶層の間に透明な第１の導電性層をさらに含む請求項１７に記載の物品。
【請求項２４】
少なくとも１つの第２の導電性層をさらに含み、前記液晶層が前記第１の透明な導電性層と前記第２の導電性層の間に存在する、請求項２３に記載の物品。
【請求項２５】
基材と、その上にコートされた液晶層とを含んでなり、前記液晶層が、ネマチックホストと下記構造Ｉ−３：
【化７】
2009518402.tif 000014
により表わされるサーモクロミック温度不感受性キラルドーパントとを含む物品。
【請求項２６】
前記液晶層がポリマーバインダーをさらに含み、当該ポリマーバインダー中に液晶のドメインが分散された、請求項２５に記載の物品。
【請求項２７】
前記ネマチックホストがキラルネマチックまたは強誘電性である請求項２５に記載の物品。
【請求項２８】
前記ネマチックホストがキラルネマチックである請求項２５に記載の物品。
【請求項２９】
さらなるタイプのドーパントをさらに含む請求項２５に記載の物品。
【請求項３０】
前記基材が透明である請求項２５に記載の物品。
【請求項３１】
前記基材と前記液晶層の間に透明な第１の導電性層をさらに含む請求項２５に記載の物品。
【請求項３２】
少なくとも１つの第２の導電性層をさらに含み、前記液晶層が前記第１の透明な導電性層と前記第２の導電性層の間に存在する、請求項３１に記載の物品。
【請求項３３】
基材と、その上にコートされた液晶層とを含んでなり、前記液晶層が、ネマチックホストと下記構造Ｉ−４：
【化８】
2009518402.tif 000015
により表わされるサーモクロミック温度不感受性キラルドーパントとを含む物品。
【請求項３４】
前記液晶層がポリマーバインダーをさらに含み、当該ポリマーバインダー中に液晶のドメインが分散された、請求項３３に記載の物品。
【請求項３５】
前記ネマチックホストがキラルネマチックまたは強誘電性である請求項３３に記載の物品。
【請求項３６】
前記ネマチックホストがキラルネマチックである請求項３３に記載の物品。
【請求項３７】
さらなるタイプのドーパントをさらに含む請求項３３に記載の物品。
【請求項３８】
前記基材が透明である請求項３３に記載の物品。
【請求項３９】
前記基材と前記液晶層の間に透明な第１の導電性層をさらに含む請求項３３に記載の物品。
【請求項４０】
少なくとも１つの第２の導電性層をさらに含み、前記液晶層が前記第１の透明な導電性層と前記第２の導電性層の間に存在する、請求項３９に記載の物品。
【発明の詳細な説明】
【技術分野】
【０００１】
本発明は、キラルドーパントとして使用するのに適する、好ましくは液晶ディスプレイにおいてキラルドーパントとして使用するのに適する新規な非ラセミ化合物に関する。
【背景技術】
【０００２】
高価でない双安定なカラーのキラルネマチック液晶（ＬＣ）ディスプレイの開発及び製造に関心が尽きない（例えば、Ｆｌｅｘｉｂｌｅ  Ｆｌａｔ  Ｐａｎｅｌ  Ｄｉｓｐｌａｙｓ，  Ｇｒｅｇｏｒｙ  Ｃｒａｗｆｏｒｄ（編集者）ＩＳＢＮ：０−４７０−８７０４８−６を参照）。典型的には、かかる用途に有用なキラルネマチック（コレステリック）液晶配合物は、とりわけ、広い帯域の可視光を反射し、利用可能な電圧でメソゲン状態間でスイッチし、劣化に対して環境的に安定であり、広い温度範囲にわたって有用で安定のまま存在しなくてはならない。多くの必要な機能を発揮することのできるキラルネマチック液晶混合物の開発は２段階で行われることが広く知られている。すなわち、まず、望ましい特性、例えば電気的異方性、複屈折性、粘性率、メソフェーズ温度範囲などのほとんどを有するネマチック液晶混合物を創製する。次に、キラルドーパントを添加して、ネマチック液晶メソフェーズを形成するネマチック液晶混合物のヘリカル捩れを誘起する。通常、キラルドーパントの導入は、ネマチック混合物の性能に悪影響を及ぼし、ことによると、メソフェーズの複屈折性を低下させ、粘度を増大させ、あるいは有用な温度範囲を狭くする。ほんの少量のドーパントを使用することによって、しばしば、かかる問題を最低限に抑えることができる。
【０００３】
低濃度でキラルネマチック形成を誘起することのできるドーパントは高ツイストドーパント（ｈｉｇｈ−ｔｗｉｓｔ  ｄｏｐａｎｔｓ）と呼ばれる。キラルドーパントの性能指数はそれらの螺旋ねじれ力（ＨＴＰ）であり、この螺旋ねじれ力は、特定のネマチック液晶で誘起された螺旋ねじれのドーパントの単位質量又はモル濃度を基準とした量を表わす。すなわち、ＨＴＰ（又はβ）＝（ｃｐｒ）-1であり、ここで、ｃはドーパント濃度（通常は質量分率又はモル分率として）であり、ｐはキラルネマチック液晶ピッチ（通常はミクロン単位で表わされる）であり、ｒはドーパントのエナンチオマー過剰率（ドーパントのエナンチオマー純度を表わす無次元数）である。これらの因子のほかに、ＨＴＰ値は、ドーパント構造の性質、ホストネマチック液晶組成物、特に温度に依存する。キラルネマチック液晶ディスプレイで使用するのに適する新規なキラルネマチック混合物を開発する試みは、新規なキラルドーパントを特定することを中心になされてきた。引用により本願に援用する同時係属出願ＷＯ２００５０２３７４２Ａ２（Ａ２，Ａ３）には、新規な部類の有用なキラルドーパントが記載されている。この部類のドーパントは一般的に有用であるが、それらは重大な欠点を示すことがある。例えば、このドーパント部類の幾つかの例を使用して作製されたディスプレイは、周囲温度の関数として許容できない色変化を示すことがある。
【０００４】
キラルネマチックディスプレイの温度感受性（ｔｅｍｐｅｒａｔｕｒｅ  ｓｅｎｓｉｔｉｖｉｔｙ）は、前述のとおりであり、かかる欠点を改善する新規な解決法が開発された。例えば、Ｓｃｈａｄｔら（米国特許第５３０９２６５号）は、正及び負のサーモクロミック勾配（Ｓ）を有する複数のキラルドーパントの組み合わせの使用について記載した。理想的な温度不感受性に近い適切な組み合わせは、この方法によって得ることができる。必然的に、この温度補償方法は、複数のドーパントの使用及び製造を必要とする。
【発明の開示】
【発明が解決しようとする課題】
【０００５】
温度に依存しないキラルドーパントが依然として必要とされている。
【課題を解決するための手段】
【０００６】
本発明は、下記構造Ｉ−１、Ｉ−２、Ｉ−３又はＩ−４：
【０００７】
【化１】
2009518402.tif 000003
【０００８】
により表わされるキラル化合物及びそれを使用した物品に関する。当該キラル化合物は、非常に大幅に改善されたサーモクロミック温度不感受性（ｔｈｅｒｍｏｃｈｒｏｍｉｃ  ｔｅｍｐｅｒａｔｕｒｅ  ｉｎｓｅｎｓｉｔｉｖｉｔｙ）を示す。
【発明の効果】
【０００９】
本発明は、幾つかの利点を有するが、それらの利点の全てが１つの実施態様で具体化されるわけではない。特に、本発明の化合物は、非常に大幅に改善されたサーモクロミック温度不感受性を示す。
【発明を実施するための最良の形態】
【００１０】
キラルネマチック液晶混合物を調製するために使用されるドーパントは、それらの混合物に熱不安定性を付与することがある。しばしば、キラルネマチック混合物の加熱又は冷却は、反射色のシフトをもたらす。これらのシフトは、全く予想できない。すなわち、特定のホストメソフェーズ中のあるドーパントは加熱によって深色シフトをもたらすことがあり、一方、構造的に類似する化合物が同様の加熱によって、そのホスト中での反射において浅色シフトを生じることがある。ドーパントが温度変化に伴って色をシフトする程度は、一のドーパント部類内でかなり異なることもある。ドーパントには、サーモトロピック温度変化が実質的にないものがある。非常に大きな色シフトを生じることができるドーパントもある。非常に典型的には、特にディスプレイ用途の場合、反射色が温度に伴ってシフトしないものが好まれる。これらのサーモトロピック色シフトを評価する１つの方法は、温度に伴う色の変色速度を考慮するものである。従って、ディスプレイ温度（５〜５０℃の範囲にわたる）に対するディスプレイ反射の極大波長のプロットは、ほぼ線形であることが判った。この線形応答の勾配（Δ波長／Δ温度）は、液晶に由来する温度感受性の１つの尺度である、サーモクロミック勾配（Ｓ）を与える。理想的な温度不感受性を有する材料は、ゼロの勾配を有し、一方、あまり理想的でない材料は、正又は負の勾配を示すであろう。実際的な観点から、全ての材料は、理想的な挙動からのずれを示す。絶対値が０．３ｎｍ／℃以下のサーモクロミック勾配（｜Ｓ｜）を有するキラルネマチック配合物が有用であることが見出された。
【００１１】
表Ｂ中の構造Ｉ−１、Ｉ−２、Ｉ−３及びＩ−４により表わされる特定のキラルドーパント化合物を同定した。これらの化合物は、実質的に改善されたサーモクロミック温度不感受性を示す。特に、エナンチオマー的にエンリッチした形態のかかる化合物（実質的にエナンチオマー的に純粋な形態のものを含む）をネマチック組成物中に導入したものは、有用なキラルネマチック混合物をもたらす。
【００１２】
【表１】
2009518402.tif 000004
【００１３】
本発明の化合物は、非ラセミ混合物において又はエナンチオマー過剰の１種のエナンチオマーと共に使用される場合に、有効量で液晶組成物においてキラルドーパントとして有用である。１種又は２種以上のキラルドーパントを有効量で累積的に使用するか、又は他のタイプのドーパントと組み合わせて使用することができる。好適には、当該化合物は、液晶組成物の総質量を基準として０．１〜２０質量％、好ましくは０．５〜１０質量％、より好ましくは１〜６質量％の量で使用できる。好ましくは、非ラセミ混合物は、上記エナンチオマーのうちの１つを、両エナンチオマーの質量を基準として、少なくとも６０質量％、好ましくは少なくとも８０質量％、より好ましくは９０質量％超含む。エナンチオマー過剰率は、０を超え、好ましくは０．６を超える。最も好ましくは、非ラセミ混合物は、実質的に又は本質的に純粋なエナンチオマーである。より純粋なエナンチオマーであればあるほど、望ましいＨＴＰを得るのに必要なキラルドーパントはより少量で済み、そのため、液晶組成物が不混和性になる可能性や液晶組成物の望ましい異方性に悪影響を及ぼす可能性がより低くなる。
【００１４】
好ましくは、ＨＴＰは、ドーパントのモル分率基準で、特定の液晶組成物において使用された場合に、８０を超え、より好ましくは少なくとも１００であり、最も好ましくは１００を超える。
【００１５】
当業者は、標準的な化学変換を用いて本発明の化合物を容易に調製できる。さらに、これらの材料は、スピロフェノールのキラル誘導体のキラルＨＰＬＣ、キラル合成、化学的分離又はクロマトグラフ分離（例えば、ジアステレオマーエステル類、ウレタン類、カーボネート類などを経て）など（これらに限定されない）の標準的な方法を使用してエナンチオマー的に純粋に単離できる。
【００１６】
本発明のキラル化合物又はその重合した形態のものであって、液晶材料との混合物の形態にあるものを、ディスプレイ、偏光子、カラーフィルタ、非吸収性カラーフィルタ、装飾的もしくはセキュリティ目的もしくはコーティング用の液晶顔料、光学スイッチング及び光学的情報記憶などの様々な用途に使用できる。例えば、本発明に係る組成物は、印刷インク及び表面コーティングに視野角依存性のある色彩効果を有する干渉顔料を製造するのに使用できる。本発明の組成物は、診断、医療又は化粧用組成物においても使用できる。例えば、本発明に係る液晶組成物は、体温を検知すること、又は紫外線から人間の皮膚又は毛髪を保護することに使用できる。
【００１７】
液晶組成物は、ＳＴＮ、ＴＮ、キラルネマチック及び強誘電性材料又は化合物を含むことができる。好ましくは、この材料は、キラルネマチック材料を形成する１種又は２種以上の液晶化合物を含む。上記組成物は、基材上にコートすることができ、例えば当該コートされた基材を含んでなるディスプレイの製造中に基材上にコートできる。ディスプレイの一実施態様において、液晶組成物は、第１の電極と第２の電極の間に配置され、この場合、本発明に係るキラル化合物は、液晶中のキラルドーパントである。
【００１８】
新規な液晶組成物は、キラルドーパントとして１種又は２種以上のキラル化合物を、液晶の総量を基準として通常０．１〜１０質量％の濃度で含む。この濃度は、望ましい干渉色相が形成されるように選択できる。濃度が高いほど、色相は青領域にシフトし、より低い濃度では、色相が赤領域にシフトする。
【００１９】
好ましくは、液晶混合物は２〜２５種の化合物、好ましくは３〜１５種の化合物を含む。特に好適な液晶組成物は、当業者であれば分かるように、アキラル液晶化合物に環状化合物、例えばビフェニル類が含まれるものである。好適な液晶化合物は当業者によく知られている。液晶組成物は、基材をコーティングするのに都合よく使用できる。好適な基材の例は、金属表面、プラスチック表面、ガラスもしくはセラミック表面又はフィルムである。さらに、上記の新規な液晶組成物は、液晶ディスプレイの製造のために使用できる。この目的を達成するために、上記組成物は、例えば、基材、好ましくはポリマーフィルムに、必要に応じてナイフコーティングその他の物理的作用により適用される。コレステリック液晶組成物のドメインがポリマーマトリックス中に分散されているディスプレイの一実施態様が、例えばＳｔｅｐｈｅｎｓｏｎらへの米国特許第６，２３６，４４２号及びＤｏａｎｅらに１９９７年１２月９日に発行された米国特許第５，６９５，６８２号に開示されており、これらの開示内容は引用により本明細書に援用する。一実施態様において、ディスプレイは、（ａ）可撓性透明支持体；（ｂ）透明な第１の導体を含むパターン化された第１の導体層；（ｃ）第２の任意選択的な透明な導体を含むパターン化された第２の導体層；及び（ｄ）第１の導体と第２の導体の間に配置された少なくとも１つの画像形成層であって、連続ポリマーマトリックス中に分散されたポリマー分散キラルネマチック（コレステリック）液晶材料のドメインを含む少なくとも１つの画像形成層を含む。かかるキラルネマチック液晶材料は、２つのコントラスト安定状態、すなわち反射性のプレーナ状態及び光透過性のフォーカルコニック状態を示すことができ、これらの２つの状態は、適切な電圧を印加することにより一方から他方に切り替えることができる。
【実施例】
【００２０】
キラルネマチック液晶配合物として上記２種のドーパントの温度感受性をガラスセルフォーマットで評価した。液晶材料は、しばしばガラスセルで評価される。本ケースでは、ガラスセルは、互いに接合されてはいるが５ミクロンのスペーサ（オハイオ州ケント所在のケント州立大学にあるリキッド・クリスタル・インスチチュート（Ｌｉｑｕｉｄ  Ｃｒｙｓｔａｌ  Ｉｎｓｔｉｔｕｔｅ）（ＬＣＩ）から購入）により離間された２枚のガラスプレートからなる。提供されたままでは、これらのセルプレートの内側表面には、透明ＩＴＯ電極がコートされており、透明ＩＴＯ電極はバフ仕上げされていないポリイミド配向層の下方にある。周知の標準的な方法を用いて真空充填装置内でセルの狭いギャップに液晶材料を充填した。次に、充填されたセルを、サーモスタット制御の試験装置内に設置し、電極に接続した。必要な温度に熱平衡化させたら、液晶セルに電圧を印加して材料の光電応答を評価することができる。適切な電気駆動スキームを用いて、セルを均一なプレーナ液晶組織にさせることができる。次に、セルの反射スペクトルを記録した。当該駆動スキームでは、様々な一時的シーケンス及び様々なＡＣ周波数で印加される様々なフィールド電圧を用いた。
【００２１】
これらの評価では、キラルネマチック混合物が室温で５４０±３ｎｍ付近の光を反射するように、各種ドーパントを、それらのＨＴＰに基づいて、ある濃度で市販のネマチックＢＬ０８７（Ｍｅｒｃｋ  ＫＧａＡ（ドイツ国ダルムシュタット）に溶解させた。それら混合物をガラスセルに真空充填し、所望の温度に平衡化させた。標準的な装置及びプロトコルを使用して、均一プレーナ組織でキラルネマチック配合物の可視反射スペクトルを、５℃、２０℃、３５℃、５０℃及び７０℃の一連の温度で求めた。現在の標準的な試験装置は、Ｘ−Ｒｉｔｅ濃度計を使用する。Ｘ−Ｒｉｔｅ濃度計は、垂直光源を用い、法線に対して角度４５°で反射を検出し、液晶セルの反射を記録した。このデータを使用してスペクトル応答を使用した。様々な温度でのセルのプレーナ反射率のスペクトルプロット（波長に対する反射率（％））はその熱的挙動の指標である（図１）。
【００２２】
各曲線が異なる試験温度を表わすこれらのデータから、比較用ドーパントＣ−１を含む配合物が、温度上昇とともに極大反射率の深色シフトを与えることが明らかである。極大スペクトル反射波長対温度のプロットはこれらのデータをまとめたものである（図２）。この検討にかかる幾つかのドーパントについてのかかるデータを引き続き分析すると、７０℃での熱的応答は信頼できず、これらのネマチック材料の使用を想像することとはおそらく関連性がなく、そのため、これらの分析から排除した。従って、図２のプロットは、ドーパントＣ−１の熱的に誘起される色シフトを示している。これらのデータは、図２に示すように最小二乗法による直線の勾配として分かりやすくまとめることができる。
【００２３】
【表２】
2009518402.tif 000005
【００２４】
スキーム１及び実施例１
スキーム１に示し、実施例１に詳しく記載したように必要な酸塩化物を使用して、エナンチオマー的に純粋（エナンチオマー過剰率＞９８％）な１，１’−スピロビインダン−７，７’−ジオール（Ｉｎｔ−１）をアシル化することによって、本発明の化合物（Ｉ−１、Ｉ−２、Ｉ−３及びＩ−４）を調製した。エナンチオマー的に純粋なＩｎｔ−１の調製は、先行開示文献ＷＯ２００５０２３７４２Ａ２（Ａ２，Ａ３）に記載されている。
【００２５】
【化２】
2009518402.tif 000006
【００２６】
本発明を例示するために以下の例を示す。
実施例１
２００ｍｌのＴＨＦ中の非ラセミ（ＥＥ＞９８％）のジオールＩｎｔ−１（１２．６ｇ，５０．０ｍｍｏｌ）及び塩化４−ビフェニルカルボニル（９７％，Ａｌｄｒｉｃｈ  Ｃｈｅｍｉｃａｌ  Ｃｏ．；２３．８ｇ，１１０ｍｍｏｌ）の溶液を、内部温度が５℃以下になるまで氷浴中で冷却した。次に、この溶液を、まずＤＭＡＰ（０．６ｇ，５ｍｍｏｌ）で処理し、続いてトリエチルアミン（１７．５ｍＬ，１２６ｍｍｏｌ）を１５分間かけて滴下添加した。これらの添加後、沈殿物の形成を伴う穏やかな発熱反応が起きた。反応温度は１０℃未満のままであった。反応を低温で１時間攪拌し、次に５０ｍＬの１０％塩酸、５０ｍＬの飽和ブライン及び１００ｍＬの酢酸エチルを添加することにより稀釈した。有機層を分離し、１００ｍＬの冷５％水酸化ナトリウム水溶液により、次いで１００ｍＬの半飽和ブライン（５０ｍＬ飽和ブラインと５０ｍＬ蒸留水とを足したもの）により順次洗浄した。有機層を硫酸ナトリウムで乾燥させ、ろ過し、減圧下で濃縮した。得られた固形物を２００ｍＬの温ＴＨＦ中に溶解させた。濁った溶液を珪藻土に通してろ過し、減圧下で濃縮した。プロピオニトリル（５０ｍＬ）を蒸発させた。この固形物を２００ｍＬのプロピオニトリルから再結晶化させ、攪拌しながら周囲温度に冷却すると、ろ過し、最小限のプロピオニトリル及びＩＰＥで洗浄し、空気乾燥させた後に、所望の非ラセミドーパントが無色固形物（融点１６４〜１６５℃、収率８９％）として得られた。
【００２７】
実施例２
比較用ドーパントＣ−１及びＣ−２並びに本発明のドーパント（Ｉ−１，Ｉ−２，Ｉ−３及びＩ−４）の両方について、上記のとおりのサーモクロミック評価を行った。サーモクロミック勾配の形態にあるこれらのデータを以下の表２にまとめた。
【００２８】
【表３】
2009518402.tif 000007
【００２９】
本発明の化合物は、比較例のサーモクロミック勾配よりもかなり小さいサーモクロミック勾配を示す。
【図面の簡単な説明】
【００３０】
【図１】図１は、ＢＬ０８７中のドーパントＣ−１についてのガラスセル熱応答を示す。
【図２】図２は、ＢＬ０８７中のドーパントＣ−１についての極大反射率対温度曲線を示す。
【図１】
2009518402.tif 000016
【図２】
2009518402.tif 000017
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
下記構造Ｉ−１，Ｉ−２，Ｉ−３、またはＩ−４：
【化１】
2009518402.tif 000018
【化２】
2009518402.tif 000019
【化３】
2009518402.tif 000020
【化４】
2009518402.tif 000021
により表わされ、サーモクロミック温度不感受性を示すキラル化合物。
【請求項２】
前記キラル化合物は、ホストメソフェーズと組み合わされた場合に、絶対値が０．３ｎｍ／℃以下のサーモクロミック勾配（｜Ｓ｜）を有する、請求項１に記載のキラル化合物。
【請求項３】
基材と、その上にコートされた液晶層とを含んでなり、前記液晶層が、ネマチックホストと、サーモクロミック温度不感受性キラルドーパントとして請求項１に記載のキラル化合物とを含む物品。
【請求項４】
前記液晶層がポリマーバインダーをさらに含み、当該ポリマーバインダー中に液晶のドメインが分散されている、請求項３に記載の物品。
【請求項５】
前記ネマチックホストがキラルネマチックまたは強誘電性である請求項３または４に記載の物品。
【請求項６】
前記ネマチックホストがキラルネマチックである請求項３または４に記載の物品。
【請求項７】
さらなるタイプのドーパントをさらに含む請求項３〜６のいずれか１項に記載の物品。
【請求項８】
前記基材が透明である請求項３〜７のいずれか１項に記載の物品。
【請求項９】
前記基材と前記液晶層の間に透明な第１の導電性層をさらに含む請求項３〜８のいずれか１項に記載の物品。
【請求項１０】
少なくとも１つの第２の導電性層をさらに含み、前記液晶層が前記第１の透明な導電性層と前記第２の導電性層の間に存在する、請求項３〜９のいずれか１項に記載の物品。
【国際調査報告】
2009518402.tif 000022
2009518402.tif 000023
2009518402.tif 000024